(57)【特許請求の範囲】
【請求項１】
建物構造体を補強するために繊維ウェブを組み込んでいる構造体を形成する、改良された特性を有するセメント系モルタルであって、モルタルは５％から９５％のセメント、１０％から７０％の７００ミクロン未満の粒子寸法を有する鉱物質フィラー、０．０５％から２．５％の流動化および超流動化添加剤、ならびに０．００５％から１％のセルロース類のチクソトロピー添加剤を含み、０．１％から２５％の間のメチルメタクリレート／ｎ−ブチルアクリレートコポリマー樹脂および０．０５％から３０％の間のガラスフィラメントをモルタル中に分散して含み、前記フィラメントが１から３０ｍｍの間の長さおよび５から１００ミクロンの間の直径を有することを特徴とし、これらの百分率がセメント系モルタルの全重量に基づく重量百分率である、前記セメント系モルタル。
【請求項２】
前記ガラスフィラメントが耐アルカリガラスフィラメントである、請求項１に記載のセメント系モルタル。
【請求項３】
前記ガラスフィラメントが３ｍｍから２４ｍｍの間の長さおよび８ミクロンから８５ミクロンの間の直径を有することを特徴とする、請求項１または２に記載のセメント系モルタル。
【請求項４】
前記コポリマー樹脂がモルタルの重量に基づいて０．５重量％から１８重量％の間の量で存在することを特徴とする、請求項１から３のいずれかに記載のモルタル。
【請求項５】
前記ガラスフィラメントがモルタルの重量に基づいて０．４重量％から２３重量％の間の量で存在することを特徴とする、請求項１から４のいずれかに記載のモルタル。
【請求項６】
モルタル中に組み込まれる前記ウェブを形成する前記繊維が、ガラス繊維、炭素繊維、ポリマー繊維、ポリ［ベンゾ（１，２−Ｄ：５，４−Ｄ’）ビスオキサゾール−２，６−ジイル−１，４−フェニレン］繊維からなる群から選択されることを特徴とする、請求項１から５のいずれかに記載のモルタル。
【請求項７】
建物構造体を補強する方法であって、請求項１から６のいずれかに記載のモルタルの第１の層を既設の建物構成材の表面に塗布するステップ、次いで繊維ウェブを前記第１のモルタル層上に重ね合わせ、モルタル層内に埋め込むステップ、最後に第２のモルタル層を前記繊維ウェブ上及び前記第１のモルタル層上に塗布するステップを特徴とする、方法。
【発明の詳細な説明】
【技術分野】
【０００１】
本発明は、建物構造体、特に既設の建物構造体（例えば、石柱、支柱、梁、アーチ天井コンソリデーション（ｖａｕｌｔ  ｃｏｎｓｏｌｉｄａｔｉｏｎ）などの組積造、コンクリートおよび鉄筋コンクリート構造体）を補強するセメント系モルタルに関する。建物構造体は、種々の理由、例えば、環境的および人為的化学作用、構造上の欠陥、使用材料の低品質または不適正な選択、震動事象などによる劣化を受けるものである。
【背景技術】
【０００２】
電気溶接した金網を使用して、補強しようとする構造支持体を包むことが提案されており、これは、かなりの設置の困難さおよび金網が腐食を受け易いという事実を伴っている。
【０００３】
樹脂（一般にエポキシ）の使用により、種々のタイプの繊維または繊維系布（炭素、ガラスまたは合成繊維）を（補強しようとする構造体の表面に）適用することが、提案されている。ＦＲＰ（繊維強化ポリマー）として知られるこの解決策は、火災の場合に補強が急速に失われる恐れがあるような、最高樹脂実用温度（約８０℃）の欠点を呈示する。使用される樹脂は、環境に対して、また作業者に有害となり、この方法のコストは高いものである。その上、適用した樹脂は、水分に対するバリヤを形成して、蒸散を許容せず、水分が構造体から容易に出て行くことができない。
【０００４】
ＵＳ７，３１１，９６４は、無機マトリックス中にＡＲ−ガラス繊維層を埋め込み、次いでこれを、補強しようとする構造支持体の表面に塗布する補強方法を開示している。ＡＲ−ガラス繊維層は、その上にサイズ剤が塗布されており、このサイズ剤上に樹脂質コーティングが塗布されている。無機マトリックスは、樹脂質コーティングに接着性があり、また樹脂質コーティングはサイズ剤に接着する。この補強方法も、（例えば、火災の際に）熱に敏感であり、高コストであるというる欠点を有する。
【０００５】
ＤＥ１９５２５５０８は、補修しようとする構造体にセメント系モルタルを、次いで補強布メッシュを、次いで第２のセメント系モルタルを塗布することを提案している。この資料によると、モルタルは、セメント、不活性物質および好ましいバインダーとしてスチレン／アクリレートコポリマーの水性分散液の混合物から構成される。分散液の存在が、混合物にかなりの流動性を与えており、垂直な表面への塗布が不可能となり易い。
【０００６】
その上、この出発混合物の高い水／セメント比は、この材料が乾燥された後の機械的特性にマイナスであり、亀裂の発生および崩壊の可能性がある。
【０００７】
ＥＰ１２４５５４７Ｂは、合成繊維格子を組み込んだ補強を形成するセメント系モルタルを提案している。セメントおよび不活性物質のほかに、モルタルは不飽和コポリマー、ならびにリグニンスルホン酸塩、ベータナフタレンもしくはメラミン−ホルムアルデヒド系の超流動化および流動化添加剤、ならびにセルロース類に属するチクソトロピー添加剤を含有し、これらのモルタル成分が、この特許において特定された量で存在する。
【０００８】
このモルタルは、乾燥粉末の形態であり、設置時に水が添加される。添加剤の存在により、モルタルを、少ない水量でも、煉瓦またはコンクリート（鉄筋または無筋）建物構造体の表面に容易に塗布できるようになり、したがってこの補強物を垂直な表面に塗布することおよび硬化後に材料の性状が改善され、それにより亀裂の発生および崩壊が防止または低減されることが可能になる点に留意することも重要である。
【０００９】
ＷＯ２００７／０５４３８８Ａ１、ならびに対応する出願ＥＰ１８９３７９３ＡおよびＵＳ２００８／０２８６５５３Ａ１は、既設の建物構造体を補強するための構成材を記述しており、この構成材は、モルタル中に組み込まれ、このモルタルの機械的補強として作用する合成繊維が、登録名「Ｚｙｌｏｎ」のもとに商業的に知られているポリ［ベンゾ（１，２−Ｄ：５，４−Ｄ’）ビスオキサゾール−２，６−ジイル−１，４−フェニレン］から構成される点で、前記のＥＰ１２４５５４７Ｂの構成材と異なっている。この繊維は、（高い破壊強度および高い耐延伸性のほかに）それが組み込まれる（ＥＰ１２４５５４７Ｂにおいて記述される組成物の）セメントへの例外的に高い表面接着性を有することが判明している。
【００１０】
ＥＰ１２４５５４７およびＷＯ２００７／０５４３８８Ａの教示は、参照により本明細書に組み込まれている。
【先行技術文献】
【特許文献】
【００１１】
【特許文献１】米国特許第７，３１１，９６４号明細書
【特許文献２】独国特許出願公開第１９５２５５０８号明細書
【特許文献３】欧州特許第１２４５５４７号明細書
【特許文献４】国際公開第２００７／０５４３８８号
【特許文献５】欧州特許出願公開第１８９３７９３号明細書
【特許文献６】米国特許出願公開第２００８／０２８６５５３号明細書
【発明の概要】
【発明が解決しようとする課題】
【００１２】
本発明により、建物構造体向けの補強物の機械的性状を改良すること、特に、この補強物の、より高い応力に耐える能力のほかに、かなりの変形下においても層間剥離抵抗性を改良することが可能であることが見出されている。
【課題を解決するための手段】
【００１３】
これらの結果は、本発明により、補強用繊維を、特にこのような合成補強用繊維のウェブの形態において組み込んで補強物を形成する、セメント系モルタルによって達成されたものであり、このモルタルは、５％から９５％のセメント、１０％から７０％の、７００ミクロン未満の粒子寸法を有する不活性鉱物質フィラー、０．０５％から２．５％の流動化および超流動化添加剤、および０．００５％から１％の、セルロース類のチクソトロピー添加剤を含んでおり、０．１％から２５％の間のメチルメタクリレート／ｎ−ブチルアクリレートコポリマー樹脂、および０．０５％から３０％の間のガラスフィラメント、特に耐アルカリガラスをこのモルタル中に分散して含み、前記フィラメントが、１から３０ｍｍの間の長さおよび５から１００ミクロンの間の直径を有することを特徴としており、これらの百分率は、セメント系モルタルの全重量に基づいている。
【００１４】
フィラメント量についての好ましい値は、０．４から２３重量％の間にある。その長さは３から２４ｍｍの間にあることが好ましく、またその直径は８から８５ミクロンの間にあることが好ましい。
【００１５】
モルタル中に存在するコポリマー樹脂の量についての好ましい値は、０．０５重量％から１８重量％の間にある。
【００１６】
モルタルにおいて使用できるセメントの例は、ポルトランドセメント、複合ポルトランドセメント、高炉セメント、ポゾランセメント、複合セメント、ならびにこれらの特殊型および／または混合物、水硬性および／または気硬性（ａｅｒｉａｌ）結合材、石灰、ケイ酸塩、アルミン酸塩であり、ポゾランセメントまたは複合物が好ましい。好ましい量は、２０重量％から７０重量％の間である。
【００１７】
鉱物質フィラーは、例えば、石英質、シリカ質、石灰質、マグネシア質、砂質もしくは花崗岩質のもの、またはシリカフュームおよびフライアッシュなどの他の工程の副生物とすることができる。前記フィラーの混合物が好ましいものである。
【００１８】
流動化添加剤には、リグニン重縮合物、ベータナフタレンもしくはメラミン−ホルムアルデヒドスルホン酸塩（ＬＳ、ＮＦＳもしくはＭＳ）を基材とする、または変性ポリアクリレート鎖（ＡＣＲ）を基材とするポリマー類に属する、超流動化および流動化添加剤の両方が含まれる。
【００１９】
セルロース類に属するチクソトロピー添加剤の例は、メチルセルロース、メチルヒドロキシエチルセルロース、メチルヒドロキシプロピルセルロース、ヒドロキシエチルセルロース、ヒドロキシプロピルセルロース、カルボキシメチルセルロース、カルボキシメチルヒドロキシエチルセルロースである。メチルセルロースおよびこの誘導体が好ましいものである。
【００２０】
チクソトロピー添加剤の量は、０．０１５重量％から０．６５重量％の間が好ましく、これらはより良い結果をもたらす。
【００２１】
所望される場合、このモルタルは他の添加剤を含むことができる。これらには、空気混入添加剤、特にアニオン性、カチオン性、非イオン性もしくは両性空気混入添加剤、例えば第四級アンモニウム塩、混合ラウリルスルホン酸塩、フルオロフェニルホウ酸塩、種々のエトキシル化度を有するノニルフェニルなどが含まれる。ラウリルスルホン酸誘導体が好ましく、好ましい量は、０．０１重量％から１．５重量％まで変動する。
【００２２】
モルタルの一部を構成することができる添加剤の他の例は、サルホアルミネートおよび酸化物の混合物などの、可塑性および硬化段階両方の間、モルタル収縮を抑える添加剤である。好ましい量は、０．１重量％から１０重量％の間、最も好ましくは、０．３重量％から５重量％の間である。
【図面の簡単な説明】
【００２３】
【図１】試験において使用している試験片の平面概略図である。
【図２】試験片が破損するまで曲げ試験に掛ける機械に載せた試験片の側面図である。
【発明を実施するための形態】
【００２４】
本発明のモルタルは、一般に粉末の形態にあり、このものは、セメント系モルタルについて通常行われるように、水を添加することによって、活性化することができる。本モルタル配合物は、少ない水量を使用して、未硬化モルタルの下方向ずれ、または割れ目の形成を含む問題点を何ら生じることがなく、垂直表面にも塗布できる混練物を作り出すことが可能である。本モルタルは、当技術分野で通常使用される方法により、特に粉末の形態にある構成材およびガラスフィラメントを一緒に混練するステップによって、得られる。
【００２５】
本発明のセメント系モルタルは、組積造（煉瓦、石材など）の、または鉄筋コンクリートを含むコンクリート造の建物構造体（既設またはそうでないもの）に塗布することができる。建物構造体を補強するため、ウェブもしくはメッシュの形態で使用される合成繊維は、特に、このタイプの補強のために通常使用されるもの、例えば、炭素繊維、ガラス繊維、ポリマー繊維例えばアラミド繊維、ポリエステル繊維、ポリエチレン繊維、ポリ［ベンゾ（１，２−Ｄ：５，４−Ｄ’）ビスオキサゾール−２，６−ジイル−１，４−フェニレン］繊維（ＣＡＳ６０８５７−８１−０）（例えば、商業名「Ｚｙｌｏｎ」のもとにＴｏｙｏｂｏ  Ｃｏｍｐａｎｙにより製造されているものなど）などから選択され、また、種々のタイプの繊維の混合物からも選択され、この後者の場合、２種の繊維の混合物は、一方の繊維が、全繊維の１０％から９０％、好ましくは５０％であるものであることが好ましい。
【００２６】
可能な一操業方式により、合成繊維ウェブは、寸法１０から３５ｍｍの間、例えば１１、２６もしくは３５ｍｍの正方形の開口を有する網の形態におけるものであり、またはこのようなウェブは、相互に重なり合って交差する層として配置された糸からなることができる。
【００２７】
したがって、ウェブは、建物構造体の分野で一般に使用されているものと同一の、知られている型のものとすることができる網もしくは布を意味する。要求条件に応じて、これらのウェブは、単一方向性もしくは多方向性とすることができ、すなわち、一方向もしくは複数の方向の引張り力に耐えることができ、いくつかの重なり合ったウェブが可能である。
【００２８】
本発明はまた、第１のモルタル層（これまで記述された）を建物構造体表面に塗布するステップ、次いで合成繊維ウェブを、前記モルタル層上に重ね合わせ、また前記モルタル層内に埋め込むステップおよび最後に第２のモルタル層を、前記合成繊維ウェブ上に、また前記第１のモルタル層上に塗布するステップを含む、建物構造体を補強する方法にも関する。
【００２９】
可能な一操業方式により、第１のモルタル層（適切に水と混練されている）は、前もって清浄とし、濡らした構造物表面に塗布され；これに続いて、第１のモルタル層上に合成繊維が適用され、次いで合成繊維上に第２のモルタル層（水と混練されている）が塗布され、またモルタルが硬化する。等しくする、または異なることができる２つのモルタル層の厚さは、要求条件に応じて選択することができ；例えば、両層は、厚さとして約３ｍｍを有することができる。ウェブを形成する合成繊維は、これらが第１のモルタル層内に組み込まれるまで、第１のモルタル層に対して押し付けられることが好ましい。数枚のウェブが使用される場合、ウェブの位置決めに注意して、これらのウェブの間に薄いモルタル層を挟んで、これらの繊維が互い違いに配置されるようにすることが好ましい。
【００３０】
本発明によるモルタルで得られる補強物は、他のモルタルで得ることができる補強物、特にＥＰ１２４５５４７ＢおよびＥＰ１８９３７９３Ａに従って得られる補強物よりもかなり優れた機械的特性をもたらすことが証明されている。
【００３１】
１３種の異なるモルタルの組成物のいくつかの実施例（百分率は、それぞれのモルタルの全重量に基づき、重量によるものである。）は、曲げ試験に掛けたそれぞれのモルタルを用いて、得られる組積造構造体に対する補強効果を示しながら、ここに詳細に説明する。
【実施例１】
【００３２】
（モルタルＡ）
ポゾランセメント                ５０．２５重量％
メチルメタクリレート／ｎ−ブチルアクリレートコポリマー樹脂
８．００重量％
メチルセルロース                  ０．１０重量％
ＡＲ−ガラスフィラメント、直径１７ミクロン、長さ１８ｍｍ
３．００重量％
石英  ０．１−０．３５ｍｍ      ２８．４０重量％
シリカフューム                    ６．５０重量％
ＡＲＣ（アクリル超流動化剤）      ０．５０重量％
ラウリルエーテル硫酸塩            ０．２５重量％
収縮防止添加剤                    ３．００重量％
【実施例２】
【００３３】
（モルタルＢ）
ポゾランセメント                  ６．８０重量％
メチルメタクリレート／ｎ−ブチルアクリレートコポリマー樹脂
２０．００重量％
メチルセルロース                  ０．１０重量％
ＡＲ−ガラスフィラメント、直径１７ミクロン、長さ１８ｍｍ
３．００重量％
石英  ０．１−０．３５ｍｍ      ６０．６５重量％
シリカフューム                    ６．５０重量％
ＡＲＣ（アクリル超流動化剤）      ２．２０重量％
ラウリルエーテル硫酸塩            ０．２５重量％
収縮防止添加剤                    ０．５重量％
【実施例３】
【００３４】
（モルタルＣ）
ポゾランセメント                ８７．２７７重量％
メチルメタクリレート／ｎ−ブチルアクリレートコポリマー樹脂
０．５重量％
メチルセルロース                  ０．００６重量％
ＡＲ−ガラスフィラメント、直径１７ミクロン、長さ１８ｍｍ
０．０７５重量％
石英  ０．１−０．３５ｍｍ        ５．７９２重量％
シリカフューム                    ５．００重量％
ＡＲＣ（アクリル超流動化剤）      ０．０５重量％
ラウリルエーテル硫酸塩            ０．１０重量％
収縮防止添加剤                    １．２０重量％
【実施例４】
【００３５】
（モルタルＤ）
ポゾランセメント                ４０．２５重量％
メチルメタクリレート／ｎ−ブチルアクリレートコポリマー樹脂
７．００重量％
メチルセルロース                  ０．９重量％
ＡＲ−ガラスフィラメント、直径１７ミクロン、長さ１８ｍｍ
２３．００重量％
石英  ０．１−０．３５ｍｍ      ２０．４０重量％
シリカフューム                    ６．５０重量％
ＡＲＣ（アクリル超流動化剤）      ０．５０重量％
ラウリルエーテル硫酸塩            ０．２５重量％
収縮防止添加剤                    １．２重量％
【実施例５】
【００３６】
（モルタルＥ）
ポゾランセメント                ４１．５５重量％
メチルメタクリレート／ｎ−ブチルアクリレートコポリマー樹脂
２３．９０重量％
メチルセルロース                  ０．９０重量％
ＡＲ−ガラスフィラメント、直径１７ミクロン、長さ１８ｍｍ
３．００重量％
石英  ０．１−０．３５ｍｍ      ２０．４０重量％
シリカフューム                    ６．５０重量％
ＡＲＣ（アクリル超流動化剤）      ０．５０重量％
ラウリルエーテル硫酸塩            ０．２５重量％
収縮防止添加剤                    ３．００重量％
【実施例６】
【００３７】
（モルタルＦ）
ポゾランセメント                  ６．２５重量％
メチルメタクリレート／ｎ−ブチルアクリレートコポリマー樹脂
０．３０重量％
メチルセルロース                  ０．００６重量％
ＡＲ−ガラスフィラメント、直径１７ミクロン、長さ１８ｍｍ
１９．３９４重量％
石英  ０．１−０．３５ｍｍ      ５３．４０重量％
シリカフューム                  １５．００重量％
ＡＲＣ（アクリル超流動化剤）      ２．４０重量％
ラウリルエーテル硫酸塩            ０．２５重量％
収縮防止添加剤                    ３．００重量％
【実施例７】
【００３８】
（モルタルＧ）
ポゾランセメント                ５０．２５重量％
メチルメタクリレート／ｎ−ブチルアクリレートコポリマー樹脂
２４．００重量％
メチルセルロース                  ０．１０重量％
ＡＲ−ガラスフィラメント、直径１７ミクロン、長さ１８ｍｍ
３．００重量％
石英  ０．１−０．３５ｍｍ      １６．４０重量％
シリカフューム                    ２．５０重量％
ＡＲＣ（アクリル超流動化剤）      ０．５０重量％
ラウリルエーテル硫酸塩            ０．２５重量％
収縮防止添加剤                    ３．００重量％
【実施例８】
【００３９】
（モルタルＨ）
ポゾランセメント                １０．２５重量％
メチルメタクリレート／ｎ−ブチルアクリレートコポリマー樹脂
２２．５０重量％
メチルセルロース                  ０．１０重量％
ＡＲ−ガラスフィラメント、直径１７ミクロン、長さ９ｍｍ
２７．００重量％
石英  ０．１−０．３５ｍｍ      ３０．９０重量％
シリカフューム                    ５．５０重量％
ＡＲＣ（アクリル超流動化剤）      ０．５０重量％
ラウリルエーテル硫酸塩            ０．２５重量％
収縮防止添加剤                    ３．００重量％
【実施例９】
【００４０】
（モルタルＩ）
ポゾランセメント                ２４．７５重量％
メチルメタクリレート／ｎ−ブチルアクリレートコポリマー樹脂
５．００重量％
メチルセルロース                  ０．１０重量％
ＡＲ−ガラスフィラメント、直径１７ミクロン、長さ１８ｍｍ
３１．５０重量％
石英  ０．１−０．３５ｍｍ      ２８．４０重量％
シリカフューム                    ６．５０重量％
ＡＲＣ（アクリル超流動化剤）      ０．５０重量％
ラウリルエーテル硫酸塩            ０．２５重量％
収縮防止添加剤                    ３．００重量％
このモルタルは、混練することが不可能である。繊維が、強い撹拌下でも分散されない「ペレット」を形成する。最大荷重を測定する曲げ試験は、実施されなかった。
【実施例１０】
【００４１】
（モルタルＬ）
ポゾランセメント                ５１．２１重量％
メチルメタクリレート／ｎ−ブチルアクリレートコポリマー樹脂
１０．００重量％
メチルセルロース                  ０．１０重量％
ＡＲ−ガラスフィラメント、直径１７ミクロン、長さ１８ｍｍ
０．０４重量％
石英  ０．１−０．３５ｍｍ      ２８．４０重量％
シリカフューム                    ６．５０重量％
ＡＲＣ（アクリル超流動化剤）      ０．５０重量％
ラウリルエーテル硫酸塩      ０．２５重量％
収縮防止添加剤                    ３．００重量％
【実施例１１】
【００４２】
（モルタルＭ）
このモルタルの組成は、モルタルＡの組成に似ているが、ガラスフィラメントを含まない。
【００４３】
ポゾランセメント                ５０．２５重量％
メチルメタクリレート／ｎ−ブチルアクリレートコポリマー樹脂
８．００重量％
メチルセルロース                  ０．１０重量％
石英  ０．１−０．３５ｍｍ      ３１．４０重量％
シリカフューム                    ６．５０重量％
ＡＲＣ（アクリル超流動化剤）      ０．５０重量％
ラウリルエーテル硫酸塩            ０．２５重量％
収縮防止添加剤                    ３．００重量％
【実施例１２】
【００４４】
（モルタルＮ）
ポゾランセメント                ５５．２５重量％
メチルセルロース                  ０．１０重量％
ＡＲ−ガラスフィラメント、直径１７ミクロン、長さ１８ｍｍ
３．００重量％
石英  ０．１−０．３５ｍｍ      ３１．４０重量％
シリカフューム                    ６．５０重量％
ＡＲＣ（アクリル超流動化剤）      ０．５０重量％
ラウリルエーテル硫酸塩            ０．２５重量％
収縮防止添加剤                    ３．００重量％
【００４６】
上記の実施例の組成物において、ラウリルエーテル硫酸塩および収縮防止添加剤が常に列挙されているが、それらの存在は、好ましいものであっても（ラウリルエーテル硫酸塩について０．００１重量％から１．５重量％、収縮防止添加剤について０．３重量％から５重量％の範囲内で）、不可欠ではない点が注目される。
【００４７】
モルタルＩ（実施例９）およびモルタルＬ（実施例１０）の組成物が、ガラスフィラメントを、幾分、本発明の特許請求範囲において特定した範囲外にある百分率量で含む点；モルタルＭが、モルタルＡの組成に似た組成を有するが、ガラスフィラメントを含まない点；モルタルＮが、メチルメタクリレート／ｎ−ブチルアクリレートコポリマー樹脂を含まない点に留意することも重要である。
【００４８】
本発明のセメント系モルタルで補強した建物構造体の抵抗性向上を検証および評価するため、曲げ試験に掛けられている組積造試験片から、これらのモルタルを剥離させる最大荷重（すなわち、試験片の最大破壊荷重）を測定する実験作戦を行った。
【００４９】
どのように試験を行ったかを理解するため、最初に、下記の添付図面を参照する。図面において：
図１は、試験において使用している試験片の平面概略図であり、また
図２は、試験片が破損するまで曲げ試験に掛ける機械に載せた試験片の側面図である。
【００５０】
６個の煉瓦２からなる２つの別々のパイル１を最初に調製し、それぞれのパイルの煉瓦を合わせて、知られているタイプの固定用モルタルｍ（適用厚さ１０ｍｍ）で組み立てる。次いで、煉瓦２からなる２つのパイル１を、図１および２に示すように、互いに位置合わせして並べるが、これらのパイルを離して配置したままとして、これらの間に中央が空いた空間：ｖ＝２０ｍｍを作り出す。
【００５１】
組み立てた煉瓦に水を浸み込ませるが、少しでも水が溜まることを避けた後、水で混練して所望のコンシステンシーとした第１の均一なモルタル層を、３５０×２２０ｍｍ２の面積で約３ｍｍの厚さまで、それぞれの煉瓦を配列した２つのパイル（図１）の上面に塗布し（平滑な金属製ブレードで）、配列した煉瓦からなる２つのパイル１の向き合った面の間に存在する空の領域ｖに、モルタルが浸透しないように注意する。
【００５２】
次いで、２つの第１のモルタル層の上面に、炭素繊維メッシュ（幅ｓ＝２２０ｍｍおよび長さｌ＝７２０ｍｍの）を載せ、このメッシュを第１のモルタル層内に埋め込む。次いで、第２のモルタル層（厚さ約３ｍｍの）を塗布して、このメッシュを完全に覆い、次いでその外側自由表面を平滑にして、所望の補強層ｒを形成する。比較できる抵抗性データを得るために、本明細書において炭素繊維メッシュ８を常に使用し、これらの実施例の全てのモルタル層の補強用メッシュ８は、常に同一でなければならない点に注目されたい。
【００５３】
曲げ試験に掛けられている組積造試験片（上記で記述した）から補強物を剥離させる最大破壊荷重を測定するため、その手順は、図２において概略的に示す通りである。それぞれの試験片は、丁番４で合わせて接続した、２つの別々の箱３で構成される強い剛性の金属筺体内に挿入され、丁番４により、それぞれの箱３は、お互いに対して回転することが可能となる。
【００５４】
図２において見ることができるように、試験片の２端を、補強物ｒの外側にある、２つの別々の下部支持体７に載せる。２つの軸受６（箱３の外部表面上に載っている）および剛性プレート５によって、その値が増加する荷重Ｐが適用されて、曲げ試験に掛けられている組積造試験片から補強物ｒを剥離させる最大荷重（破壊荷重）が測定される。
【００５５】
下記の表は、（本記述の実施例のそれぞれのモルタルについて）種々の試験片を決定段階下に置く試験において測定された、最大荷重の値を示している。
【００５６】
モルタルタイプ        最大破壊荷重（ｋＮ）
モルタルＡ              ９．６０
モルタルＢ              ９．３２
モルタルＣ              ８．８７
モルタルＤ              ９．４５
モルタルＥ              ９．３９
モルタルＦ              ８．７１
モルタルＧ              ８．６３
モルタルＨ              ９．２８
モルタルＩ              測定できない
モルタルＬ              ３．７３
モルタルＭ              ４．１１
モルタルＮ              ４．３５
【００５７】
上記の結果は、異なる方法で形成されたモルタルで得られた補強物と比較して、本発明のモルタルにより形成された補強物について明らかに優れている機械的挙動、特に層間剥離への抵抗性を示している。
【００５８】
コンクリートおよび鉄筋コンクリートの補強用試験片として本モルタルが使用される場合、同様な結果が得られている。その場合、試験を実施するために従う手順は、本出願人の前述の先行特許出願ＷＯ２００７／０５４３８８Ａ、ならびに対応するＥＰ１８９３７９３ＡおよびＵＳ２００８／０２８６５５３Ａにおいて詳細に記述されているものと同じである。
【図１】
0005608225.tif 000002
【図２】
0005608225.tif 000003